(57)【要約】  本発明は、基材と、粘着剤層とを有する皮膚貼付材であって、基材は連続気泡を有し、気泡率が７０％以上の発泡体シートからなり、粘着剤層は基材の片面に部分的に形成されている皮膚貼付材に関する。
2020158697.tif 000002
【特許請求の範囲】
【請求項１】
基材と、粘着剤層とを有する皮膚貼付材であって、
前記基材は連続気泡を有し、気泡率が７０％以上の発泡体シートからなり、
前記粘着剤層は前記基材の片面に部分的に形成されている皮膚貼付材。
【請求項２】
前記基材の前記粘着剤層を備える面の反対側の面に、他の粘着剤層をさらに備える請求項１に記載の皮膚貼付材。
【請求項３】
前記粘着剤層はドット状、格子状、直線状、又は波線状に形成されている請求項１または２に記載の皮膚貼付材。
【請求項４】
前記粘着剤層はアクリル系共重合体を含む請求項１〜３のいずれか１項に記載の皮膚貼付材。
【請求項５】
前記アクリル系共重合体は、（メタ）アクリル酸アルキルエステル単量体とアルコキシ基含有エチレン性不飽和単量体とを含む単量体混合物を共重合して得られるアクリル系共重合体である請求項４に記載の皮膚貼付材。
【請求項６】
前記発泡体シートの気泡率が７０〜９８．５％である請求項１〜５のいずれか１項に記載の皮膚貼付材。
【発明の詳細な説明】
【技術分野】
【０００１】
本発明は、皮膚貼付材に関する。
【背景技術】
【０００２】
従来、ユーザーの身体に装着するデバイス（ウェアラブルデバイス）が知られている。ウェアラブルデバイスの用途は多岐にわたり、例えばユーザーの血糖値、心電、筋電、体温等の情報を測定すること等が挙げられる。【０００３】
また、ウェアラブルデバイスの装着の態様も様々である。例えば、ユーザーの身体に貼り付けて装着するデバイスが知られている。このようなデバイスは、ユーザーの身体への密着性が高いので測定される情報の精度が高い点や、装着が簡便である点などにおいて優れている。例えば、特許文献１においては、皮膚に装着して用いる心臓モニタリング用のデバイスが開示されている。
このようなデバイスの貼り付けには、粘着性を有するテープ状の皮膚貼付材が用いられる場合がある。
【先行技術文献】
【特許文献】
【０００４】
【特許文献１】日本国特表２０１５−５３０２２５号公報
【発明の概要】
【発明が解決しようとする課題】
【０００５】
皮膚貼付材を皮膚に貼付していると、汗等の水分によって皮膚と皮膚貼付材との接触面が蒸れて、接着性が低下して剥がれてしまったり、不快感が生じたり、時には痒みや炎症といった皮膚刺激が生じたりする場合がある。特に、ウェアラブルデバイスやその構成部材等を皮膚貼付材を介して皮膚上に固定する場合、ウェアラブルデバイス等の存在によって皮膚貼付材の基材表面の水蒸気透過性が制限されることから、皮膚面の蒸れがより生じやすくなり、接着性の低下や不快感及び皮膚刺激の発生がより顕著になる。【０００６】
また、皮膚は柔軟に伸縮するため、ウェアラブルデバイスおよび皮膚貼付材が皮膚の伸縮を追従できずに、剥がれてしまったり、不快感（つっぱり感）や痛みを感じたりする場合がある。【０００７】
ウェアラブルデバイスはその用途によっては長期間にわたる装着が必要な場合もあり、したがって、皮膚刺激が少なく、剥がれにくく、また、貼付中の不快感が抑制された皮膚貼付材が望まれていた。【０００８】
本発明は上記に鑑みてなされたものであり、皮膚刺激が少なく、剥がれにくく、また、貼付中の不快感が抑制された皮膚貼付材を提供することを目的とする。
【課題を解決するための手段】
【０００９】
上記の課題を解決する、本発明の皮膚貼付材は、基材と、粘着剤層とを有する皮膚貼付材であって、基材は連続気泡を有し、気泡率が７０％以上の発泡体シートからなり、粘着剤層は基材の片面に部分的に形成されている。
本発明の皮膚貼付材の一態様において、基材の粘着剤層を備える面の反対側の面に、他の粘着剤層をさらに備えてもよい。
本発明の皮膚貼付材の一態様において、粘着剤層はドット状、格子状、直線状、又は波線状に形成されていてもよい。
本発明の皮膚貼付材の一態様において、粘着剤層はアクリル系共重合体を含んでもよい。
本発明の皮膚貼付材の一態様において、アクリル系共重合体は、（メタ）アクリル酸アルキルエステル単量体とアルコキシ基含有エチレン性不飽和単量体とを含む単量体混合物を共重合して得られるアクリル系共重合体であってもよい。
本発明の皮膚貼付材の一態様において、発泡体シートの気泡率が７０〜９８．５％であってもよい。
【発明の効果】
【００１０】
本発明によれば、皮膚刺激が少なく、剥がれにくく、また、貼付中の不快感が抑制された皮膚貼付材が提供される。
【図面の簡単な説明】
【００１１】
【図１】図１は、皮膚貼付材の概略側面図である。
【図２】図２は、両面が粘着面である皮膚貼付材を用いて皮膚にウェアラブルデバイスを貼付した状態を表す概略図である。
【図３】図３は、片面のみが粘着面である皮膚貼付材を用いて皮膚にウェアラブルデバイスを貼付した状態を表す概略図である。
【図４】図４は、粘着剤層の形状の一例を表す平面図である。
【図５】図５は、粘着剤層の形状の一例を表す平面図である。
【図６】図６は、粘着剤層の形状の一例を表す平面図である。
【図７】図７は、粘着剤層の形状の一例を表す平面図である。
【発明を実施するための形態】
【００１２】
以下、本発明の実施形態について、詳細に説明する。なお、本発明は、以下に説明する実施形態に限定されるものではない。
【００１３】
［皮膚貼付材］
本実施形態の一態様にかかる皮膚貼付材の概略側面図を図１に示す。本態様の皮膚貼付材１は、基材（支持体）２と、粘着剤層３とを有する皮膚貼付材である。
【００１４】
本態様において、基材２は連続気泡を有し、気泡率が７０％以上の発泡シートからなる。連続気泡とは、発泡体シート内の気泡のうち、他の気泡とつながっているものを指す。なお、発泡体シート内の気泡の内、他の気泡とつながっていないものは独立気泡という。基材２が有する気泡は全てが連続気泡でなくてもよい。すなわち、基材２は連続気泡のみを有する形態（連続気泡構造）であってもよく、連続気泡と独立気泡の両方を有する形態（半連続半独立気泡構造）であってもよい。
また、本態様において、粘着剤層３は、基材２の片面に部分的に形成されている。なお、以下において、基材２の、部分的に形成された粘着剤層３を備える側の面を「第１の面」と記載し、第１の面の反対側の面を「第２の面」と記載する場合がある。
本態様の皮膚貼付材１は、この粘着剤層３を介して皮膚に貼着される。すなわち、本態様の皮膚貼付材１は、皮膚側の面に粘着剤層３が形成されていない部分を備える。
上記の構成を有する本態様の皮膚貼付材１においては、皮膚から発生した汗等の水分が、粘着剤層３が形成されていない部分を通って基材２の第１の面に到達し、連続気泡内を通って基材２の端面や第２の面から外部に脱出できる。すなわち、本態様の皮膚貼付材１は、水分の透過性に優れる。したがって、本態様の皮膚貼付材１は、汗等の水分による剥離や不快感、皮膚刺激の発生が抑制されている。
【００１５】
皮膚貼付材の伸縮性、クッション性、水分の透過性を向上させる観点から、基材（発泡体シート）の気泡率は７０％以上であり、８０％以上が好ましく、８５％以上がより好ましい。
一方、皮膚貼付材の強度を確保する観点からは、基材（発泡体シート）の気泡率は、９８．５％以下が好ましく、９７．５％以下がより好ましい。
【００１６】
また、基材２は発泡シートからなるため、伸縮性にも優れる。したがって、皮膚の伸縮に起因する剥離や、不快感（つっぱり感）、皮膚刺激（痛み）の発生も抑制されている。
【００１７】
本実施形態の皮膚貼付材は、片面のみが粘着面であっても、両面が粘着面であってもよい。すなわち、本実施形態の皮膚貼付材は、粘着剤層として基材の第１の面に部分的に形成された粘着剤層（以下において、「第１の粘着剤層」ともいう）のみを備えてもよく、更に第２の面に形成された他の粘着剤層（以下において、「第２の粘着剤層」ともいう）を備えてもよい。第２の粘着剤層は、基材の第２の面に部分的に形成されていてもよく、あるいは基材の第２の面の全体に形成されていてもよい。
【００１８】
図２に、本実施形態の一態様として、粘着剤層として基材１２の第１の面に部分的に形成された第１の粘着剤層１３と、第２の面に形成された第２の粘着剤層１４を備える皮膚貼付材１１、すなわち両面が粘着面である皮膚貼付材１１を用いて皮膚１５にウェアラブルデバイス１６を装着した状態を表す概略図を示す。両面が粘着面である皮膚貼付材１１を用いてウェアラブルデバイス１６を皮膚に装着する場合は、例えば、部分的に形成された第１の粘着剤層１３を皮膚１５に貼付し、第２の粘着剤層１４をウェアラブルデバイス１６に貼付するようにする。
このように両面が粘着面である本態様の皮膚貼付材１１を用いると、以下に説明するように、特にはがれにくく、不快感及び皮膚刺激を抑制して皮膚１５にウェアラブルデバイス１６を装着することができるため好ましい。
【００１９】
通常ウェアラブルデバイスは水分の透過性が無いため、ウェアラブルデバイスの直下に発生した汗は、基材表面から外部への脱出が困難である。そのため、皮膚面の蒸れが顕著になり、剥離や不快感、皮膚刺激の原因となる。一方、本態様の皮膚貼付材１１を用いて図２に示すようにウェアラブルデバイス１６を装着した場合、ウェアラブルデバイス１６の直下に発生した汗も第１の粘着剤層１３が形成されていない部分と基材１２をなす発泡体シート内の連続気泡を通って基材１２の端面から外部に脱出しやすくなるため、汗による剥離や不快感、皮膚刺激が発生しにくい。
【００２０】
また、通常ウェアラブルデバイスは硬質であるため、皮膚の伸縮に追従して伸縮できず、したがって、これに起因する剥離やつっぱり感、痛みの抑制は困難である。一方、本態様の皮膚貼付材１１を用いて図２に示すようにウェアラブルデバイス１６を装着した場合、皮膚１５とウェアラブルデバイス１６との間に、クッション性に優れる基材１２が存在することとなる。したがって、皮膚１５とウェアラブルデバイス１６との伸縮性の差に起因する応力を緩和することが可能であり、これに起因する剥離やつっぱり感、痛みを抑制することが可能である。
【００２１】
さらに、従来の皮膚貼付材を用いてウェアラブルデバイスを皮膚貼付材で覆うようにして皮膚に装着すると、ウェアラブルデバイスは皮膚に押し付けられるようにして直接接触することとなるので、皮膚に圧痕や痛み等の皮膚刺激が発生する。一方、本態様の皮膚貼付材１１を用いて図２に示すようにウェアラブルデバイス１６を装着した場合、ウェアラブルデバイス１６はクッション性に優れる基材１２を介して皮膚１５に接触することとなり、また、皮膚１５に押し付けられることもないので、皮膚刺激が発生しにくい。
【００２２】
また、片面のみが粘着面である皮膚貼付材２１、すなわち、第２の粘着剤層を備えない皮膚貼付材２１を用いてウェアラブルデバイス２６を装着する際は、図３に示すように、第１の粘着剤層２３を皮膚２５に貼付し、基材２２の第２の面に粘着剤や両面粘着テープ等（図示省略）を用いてウェアラブルデバイス２６を貼付することが好ましい。このように装着することによって、上記のように両面が粘着面である皮膚貼付材を用いた場合と同様の効果を奏することができる。
【００２３】
なお、上記に本実施形態の皮膚貼付材を用いたウェアラブルデバイスの装着の好ましい態様について説明したが、本実施形態の皮膚貼付材の用途はこれに限定されない。例えば本実施形態の皮膚貼付材によりウェアラブルデバイスを覆うようにして皮膚に装着してもよいし、また、本実施形態の皮膚貼付材は絆創膏のように傷口の保護に用いることもできるし、サージカルテープのように包帯やガーゼなどを患部に固定するために用いることもできる。
【００２４】
基材のクッション性を向上させるため、また、基材の端面から水分を脱出させやすくするためには、基材の厚みは大きいことが好ましい。したがって、基材（発泡体シート）の厚みは、０．１００ｍｍ以上が好ましく、０．１５０ｍｍ以上がより好ましく、０．２００ｍｍ以上が更に好ましい。
一方、基材が厚すぎると、基材が割れやすくなる恐れやズレやすくなる恐れがある。したがって、基材（発泡体シート）の厚みは、３．０００ｍｍ以下が好ましく、２．０００ｍｍ以下がより好ましく、１．０００ｍｍ以下が更に好ましい。
【００２５】
基材の伸縮性、クッション性、水分の透過性を向上させるためには、基材の密度は小さいことが好ましい。したがって、基材（発泡体シート）の密度は、０．５ｇ／ｃｍ３以下が好ましく、０．４ｇ／ｃｍ３以下がより好ましく、０．３５ｇ／ｃｍ３以下が更に好ましい。
一方、皮膚貼付材の強度を確保する観点からは、基材の密度は小さすぎないことが好ましい。したがって、基材（発泡体シート）の密度は、０．１５ｇ／ｃｍ３以上が好ましく、０．２ｇ／ｃｍ３以上がより好ましく、０．２５ｇ／ｃｍ３以上が更に好ましい。
【００２６】
基材の伸縮性は種々の方法により評価できるが、例えば実施例の欄に記載の方法により測定される破断強度及び破断伸びを用いて評価できる。
ここで、伸縮性を向上させる観点から、基材（発泡体シート）は、破断強度が２０Ｎ／２０ｍｍ以下が好ましく、１０Ｎ／２０ｍｍ以下がより好ましく、５Ｎ／２０ｍｍ以下が更に好ましく、また、破断伸びが１００％以上が好ましく、２００％以上がより好ましく、２５０％以上が更に好ましい。
【００２７】
基材（発泡体シート）の材質は特に限定されないが、例えば、非晶質系の架橋タイプであって、例えば、ポリウレタン、ポリオレフィン（ポリエチレン、ポリプロピレン、および、それらのコポリマーなど）、シリコーン、アクリル、ゴムなどが挙げられ、特に合成ゴム（ＳＢＲ）、ポリウレタンが好ましい。
基材の製造方法も特に限定されず、例えば適宜公知の方法により製造することができる。
【００２８】
本実施形態において、粘着剤層３は基材２の片面に部分的に形成されていればよく、その形状は特に限定されないが、例えば、格子状、線状（直線状や波線状など）、ドット状（点状または島状）等の所定のパターン形状を有していてもよい。図４〜７に粘着剤層３の構成例を示す。例えば粘着剤層３は、基材２上に、図４に示すように格子状に形成されていてもよく、図５に示すように直線状に形成されていてもよく、図６に示すようにドット状に形成されていてもよく、図７に示すように波線状に形成されていてもよい。これらの構成の中でも、本実施形態の皮膚貼付材１を切断して使用する場合において、パターン形状の断面積の貼付時間による経時変化が少なく、切断する箇所や方向が異なっても切断面における粘着剤層３の占める面積の割合が変化しにくいという点から、波線状の構成が特に好ましい。切断面における粘着剤層３の占める面積の割合が変化しにくいと、切断部分（皮膚貼付材１の端部）付近での粘着力が変化しにくく、ひいては端部からの剥離の発生を安定して抑制できる。すなわち、粘着剤層３を波線状に形成することで、本実施形態の皮膚貼付材１を切断する箇所や方向に左右されず、安定して端部からの剥離の発生を抑制できる。波線状の形状については、サインカーブ、疑似サインカーブ、三角波、円弧波等、基線の両側に対称的に形成される波線状であってもよく、基線の片側だけで円弧、三角、楕円、あるいはその他の形状で進行する波線状であってもよい。パターン形状の線幅、線と線との間隔（ピッチ）、振幅、周期等については使用目的に応じて適宜設定することができる。
なお、上記はあくまで例示であり、粘着剤層３の構成はこれらに限定されない。
【００２９】
また、皮膚に貼付される粘着剤層（第１の粘着剤層）を形成する粘着剤としては、アクリル系粘着剤、ゴム系粘着剤、ウレタン系粘着剤、シリコーン系粘着剤等の、皮膚接着用に用いられるうる公知の粘着剤を特に制限なく用いることができる。中でも、皮膚接着力の調整が容易であること、皮膚刺激性が少ないことなどから、アクリル系共重合体を含む粘着剤、即ち、アクリル系粘着剤であることが好ましい。
【００３０】
アクリル系共重合体としては特に限定されるものではないが、例えば、（メタ）アクリル酸アルキルエステル単量体、およびアルコキシ基含有エチレン性不飽和単量体を含む単量体混合物から得られるアクリル系共重合体を用いることが好ましい。
【００３１】
（メタ）アクリル酸アルキルエステル単量体は、粘着剤層に良好な皮膚貼付性を付与する主成分となるものであり、特にアルキル基の炭素数が６以上、さらには６〜１８の長鎖アルキル基を用いると効果的である。なお、（メタ）アクリル酸アルキルエステル単量体は、皮膚に対する刺激性が比較的少なく、長時間の使用によっても粘着力の低下が起こりにくいという利点を有するものである。
【００３２】
このような（メタ）アクリル酸アルキルエステル単量体としては、例えば、アクリル酸もしくはメタクリル酸のブチルエステル、プロピルエステル、オクチルエステル、ノニルエステル、デシルエステル、ドデシルエステル、ラウリルエステルなどを一種もしくは二種以上併用して用いることができる。なお、これらのアルキルエステル鎖は直鎖であっても、分岐鎖であってもよい。
【００３３】
アルコキシ基含有エチレン性不飽和単量体は、アクリル系共重合体に水蒸気透過性、所謂透湿性を付与する成分である。このようなアルコキシ基含有エチレン性不飽和単量体は特に限定されないが、例えば、メトキシポリエチレングリコールアクリレート、エトキシジエチレングリコールアクリレート、ブトキシジエチレングリコールアクリレート、メトキシエチルアクリレート、エトキシエチルアクリレート、ブトキシエチルアクリレートなどの炭素数が１〜４のアルコキシ基を有するアルコキシアルキルアクリレートであることが好ましい。
【００３４】
また、アクリル系共重合体は、カルボキシル基含有エチレン性不飽和単量体を含む単量体混合物から得られるアクリル系共重合体であることが好ましい。カルボキシル基含有エチレン性不飽和単量体は、得られる共重合体の凝集力を向上させる成分であり、粘着剤層の特性を調整する上で有用である。このような単量体の代表例としては、アクリル酸、イタコン酸、クロトン酸、フマール酸、（無水）マレイン酸などが挙げられる。これらのうち、共重合性や取扱性などの点で好ましい単量体としては、アクリル酸が挙げられる。
【００３５】
上記粘着剤を構成するアクリル系共重合体は、上記（メタ）アクリル酸アルキルエステル単量体とアルコキシ基含有エチレン性不飽和単量体とが共重合することによって得られるものであることが好ましく、（メタ）アクリル酸アルキルエステル単量体とアルコキシ基含有エチレン性不飽和単量体とカルボキシル基含有エチレン性不飽和単量体とが共重合することによって得られるものであることがより好ましい。
【００３６】
アクリル系共重合体には、上記各単量体以外に、親水性の付与などの各種改質を行うための改質用単量体として、スチレンや酢酸ビニル、Ｎ−ビニル−２−ピロリドンなどの単量体を必要に応じて適宜共重合されてもよい。
【００３７】
アクリル系共重合体における（メタ）アクリル酸アルキルエステル単量体の含有量は、好ましくは４０質量％〜８０質量％、より好ましくは５０質量％〜７５質量％である。（メタ）アクリル酸アルキルエステル単量体の含有量が上記範囲内であれば、良好な皮膚貼着性を有し、皮膚からの剥離の際には当該皮膚に対して糊残り現象が生じず優れた剥離性を有する。
【００３８】
また、アクリル系共重合体におけるアルコキシ基含有エチレン性不飽和単量体の含有量は、好ましくは１０質量％〜６０質量％、より好ましくは２０質量％〜６０質量％、さらに好ましくは２５質量％〜５０質量％である。アルコキシ基含有エチレン性不飽和単量体の含有量が上記範囲内であれば、粘着剤層に優れた透湿性を付与することができる。
【００３９】
なお、カルボキシル基含有エチレン性不飽和単量体を含有させる場合、上述したアルコキシ基含有エチレン性不飽和単量体の含有量は、好ましくは１０質量％〜５０質量％、より好ましくは２０質量％〜４５質量％である。
【００４０】
上記カルボキシル基含有エチレン性不飽和単量体の含有量は、好ましくは１質量％〜１０質量％、より好ましくは３質量％〜８質量％である。カルボキシル基含有エチレン性不飽和単量体の含有量が上記範囲内であれば、粘着剤層に優れた凝集力を付与することができ、糊残り現象などを抑えることができるとともに、皮膚刺激性も抑えることができる。
【００４１】
アクリル系共重合体の分子量測定溶媒に対する可溶分の重量平均分子量は、好ましくは５０万〜２５０万、より好ましくは６０万〜２００万程度である。
【００４２】
なお、ここで重量平均分子量は、ゲルパーミエーションクロマトグラフィー（ＧＰＣ）を用いて測定される値であり、測定サンプルをテトラヒドロフランにて溶解し、０．４５μｍφのメンブレンフィルタを通過する可溶分について行い、ポリスチレン換算にて算出する。
【００４３】
また、皮膚に貼付される粘着剤層（第１の粘着剤層）は、室温（２５℃）で液状もしくはペースト状の成分を含むことが好ましい。室温で液状もしくはペースト状の成分は、粘着剤層に柔軟性を付与し、当該粘着剤が皮膚と接触した場合に、皮膚刺激性を抑える成分である。
【００４４】
このような室温で液状もしくはペースト状の成分としては、アクリル系共重合体と相溶するものであれば特に制限はない。例えば、フタル酸、マレイン酸、アジピン酸、ステアリン酸や各種脂肪酸とアルキルアルコールとのエステル類、エチレングリコール、グリセリン、ソルビタンなどの多価アルコールとのエステル類などを用いることができる。より具体的には、１価のアルコールのエステルとしては、ジブチルフタレート、ジ−２−エチルヘキシルフタレート、ジブチルアジペート、ジ−２−エチルヘキシルセバケート、ジブチルマレエート、ミリスチン酸エチル、ミリスチン酸イソプロピル、パルミチン酸イソプロピル、ステアリン酸ブチル、イソステアリン酸イソプロピル、ラウリン酸ヘキシル、乳酸セチル、乳酸ミリスチル、フタル酸ジエチル、ミリスチン酸オクチルドデシル、オレイン酸オクチルドデシル、ジメチルオクタン酸ヘキシルデシル、２−エチルへキサン酸セチル、２−エチルヘキサン酸イソセチル、２−エチルヘキサン酸ステアリル、コハク酸ジオクチル等が挙げられる。また、２価以上のアルコールのエステルとしては、ジカプリル酸プロピレングリコール、ジカプリン酸プロピレングリコール、ジイソステアリン酸プロピレングリコール、モノカプリル酸グリセリル、トリカプリル酸グリセリル、トリ−２−エチルヘキサン酸グリセリル、トリカプリン酸グリセリル、トリラウリン酸グリセリル、トリイソステアリン酸グリセリル、トリオレイン酸グリセリル、トリオレイン酸ソルビタン、トリ−２−エチルヘキサン酸トリメチロールプロパンなどを１種もしくは２種以上併用して使用することができる。室温で液状もしくはペースト状の成分は、アクリル系共重合体との相溶性の観点から、カルボン酸エステルが好ましく、グリセリン脂肪酸エステルがより好ましく、飽和脂肪酸のグリセリンエステルが更に好ましい。
【００４５】
また、上記脂肪酸として、カプリル酸、カプリン酸、２−エチルヘキシル酸等の飽和脂肪酸を挙げることができ、これらの単独もしくは２以上を用いることができる。これらの飽和脂肪酸は不飽和二重結合を有さないので、粘着剤、すなわち粘着剤層の酸化劣化を防止することができる。
【００４６】
飽和脂肪酸として上述のようなカプリル酸等を用いた場合、各種飽和脂肪酸とアルコールとのエステル類として、トリカプリル酸グリセリルやトリカプリン酸グリセリル、トリ−２−エチルヘキサン酸グリセリルが得られる。これらのカルボン酸エステルの中でも、アクリル系共重合体との相溶性などの点からは、特にトリカプリル酸グリセリルを用いることが好ましい。
【００４７】
なお、室温で液状もしくはペースト状の成分の含有量は、例えば、アクリル系共重合体１００質量部に対して１０質量部〜１００質量部であることが好ましい。当該成分の含有量が上記範囲にあることによって、粘着剤層に十分な柔軟性を付与することができるため、良好な皮膚貼付性を有するとともに、皮膚から貼付材を剥離する際の物理的な皮膚刺激を抑え、良好な剥離性を実現することができる。
【００４８】
また、皮膚に貼付される粘着剤層（第１の粘着剤層）は、皮膚への接着力を向上させるため、さらに粘着付与剤を含むことが好ましい。このような粘着付与剤にはロジン系、テルペン系等を用いることができる。また、粘着付与剤の軟化点は６０℃以上が好ましく、８０℃以上がより好ましく、１００℃以上が更に好ましい。
【００４９】
なお、粘着付与剤の含有量は、例えば、アクリル系共重合体１００質量部に対して５質量部〜５０質量部であることが好ましく、５質量部〜３０質量部であることがより好ましく、５質量部〜２０質量部であることが更に好ましい。
【００５０】
また、皮膚に貼付される粘着剤層（第１の粘着剤層）には、本発明の目的を逸脱しない範囲で、必要に応じて公知の可塑剤や軟化剤、充填剤、安定化剤、抗酸化剤、抗菌剤、殺菌剤等の各種添加剤を適宜配合してもよい。
【００５１】
また、皮膚に貼付される粘着剤層（第１の粘着剤層）には、適度な凝集力を付与するために架橋処理を施すことが好ましい。架橋処理としては、電子線やγ線、Ｘ線などの電離性放射線の照射による物理的架橋と、架橋剤による化学的架橋とがあるが、取扱い性や再現性良く架橋を施すという観点から架橋剤による化学的架橋処理を施すことが好ましい。例えば、粘着剤層を構成する材料を配合した粘着剤組成物に架橋剤を添加して、加熱処理することで架橋処理が施される。このような架橋剤としては、イソシアネート系架橋剤、過酸化物系架橋剤、金属キレート系架橋剤など架橋処理する際に使用される架橋剤を用いることができる。
【００５２】
上記のようにして架橋処理を施した粘着剤層は、架橋度合いによって適度な皮膚貼付性と凝集性とのバランスを保持するものであるが、アクリル系共重合体の分子量や分子量分布もこれらの調整に対して影響を与えるものである。
【００５３】
また、皮膚に貼付される粘着剤層（第１の粘着剤層）は、粘着力を向上させる観点からは厚いことが好ましいが、厚すぎると、皮膚に貼付している際に、端部が引っかかってはがれやすくなったり、端部から粘着剤層がはみ出たり、端部が汚れやすくなったりする。
上記より、粘着剤層（第１の粘着剤層）の厚みは５０μｍ以上が好ましく、６０μｍ以上がより好ましく、また、１２０μｍ以下が好ましく、１００μｍ以下がより好ましい。
【００５４】
また、本実施形態の皮膚貼付材が、基材の片面（第１の面）に部分的に形成された粘着剤層（第１の粘着剤層）と、基材の他面（第２の面）に形成された他の粘着剤層（第２の粘着剤層）を有する場合において、第２の粘着剤層の厚みは特に限定されないが、例えば３０〜８０μｍであり、好ましくは４０〜７０μｍである。
なお、この場合において、第２の粘着剤層は、基材の第２の面に部分的に形成されていてもよく、あるいは基材の第２の面の全体に形成されていてもよい。
また、第２の粘着剤層を形成する粘着剤としては、例えば、第１の粘着剤層を形成する粘着剤として例示したアクリル系粘着剤、ゴム系粘着剤、ウレタン系粘着剤、シリコーン系粘着剤等を使用可能であるが、これに限定されるものではない。
【００５５】
本実施形態の皮膚貼付材は、本発明の効果を奏する限りにおいて、上記の基材と粘着剤層以外の層を備えてもよい。
また、本実施形態の皮膚貼付材は、粘着剤層の表面の汚染を防ぐため、使用時まで粘着剤層が保護されていることが好ましい。粘着剤の保護の方法としては、例えば、粘着剤層に剥離ライナーを貼り合せて保護する方法が挙げられる。また、片面のみが粘着面である場合は、基材の粘着剤層が形成されていない面を剥離処理し、当該面に粘着剤層を貼り合せるようにして皮膚貼付材を巻回して粘着剤層を保護してもよい。加えて、両面が粘着面である場合は、両面に剥離処理面を有する剥離ライナーの一方の剥離処理面を一方の粘着面に貼り合わせた上で、該剥離ライナーの他方の剥離処理面が他方の粘着面に接触するように皮膚貼付材を巻回して両粘着剤層を保護してもよい。
【００５６】
＜製造方法＞
本実施形態の皮膚貼付材の製造方法は特に限定されない。例えば、粘着剤層と基材を別々に形成した後これらを貼り合せてもよいし、あるいは基材上に粘着剤の溶液を塗布し、乾燥することにより粘着剤層を形成してもよい。
また、当初から基材上の一部にのみ粘着剤層を形成して部分的な粘着剤層を形成してもよく、当初は基材上の全体に粘着剤層を形成してその後部分的に粘着剤層を除去することにより部分的な粘着剤層を形成してもよい。
【実施例】
【００５７】
以下に実施例および比較例を挙げて本発明の効果についてより具体的に説明するが、本発明はこれらに何ら限定されるものではない。なお、以下において「部」および「％」とは、それぞれ「質量部」および「質量％」を意味する。【００５８】
［基材の製造］
（基材１）
スチレン−ブタジエン共重合体混合物（商品名：ＡＨ７４８−Ｍ４、株式会社イーテック製）７５ｇに、加硫促進剤（商品名：ＣＬＦＢ−２、株式会社イーテック製）２．８８ｇを添加した後、攪拌機を用いて１８００ｒｐｍの回転速度で５分間撹拌した。この溶液を剥離処理されたポリエチレンテレフタレートフィルム（商品名：ダイヤホイルＭＲＦ３８、三菱ケミカル株式会社製）の剥離処理面に乾燥後の厚みが０．３２５ｍｍになるように塗布した後、１３０℃で１０分間乾燥し、その後塗布面にプラズマ処理を行い、基材１を得た。なお、基材１は連続気泡を有する多孔質シートであった。【００５９】
（基材２）
基材２として、ポリウレタン発泡体シート（商品名：ＨＹＤＲＯＰＨＩＬＩＣ  ＦＯＲＭ１０１２、Ｆｒｅｕｄｅｎｂｅｒｇ社製）を用意した。なお、基材２は連続気泡を有する多孔質シートであった。【００６０】
（基材３）
基材３として、ポリプロピレン発泡体シート（商品名：ＦＯＬＥＣ  ＯＰＮ  １．０ｔ、株式会社イノアックコーポレーション製）を用意した。なお、基材３は連続気泡を有する多孔質シートであった。【００６１】
（基材４）
スチレン−ブタジエン共重合体混合物（商品名：ＡＨ７４８−Ｍ４、株式会社イーテック製）１００ｇに、加硫促進剤（商品名：ＣＬＦＢ−２、株式会社イーテック製）３．８４ｇを添加した以外は基材１と同様にして、基材４を得た。なお、基材４は連続気泡を有する多孔質シートであった。【００６２】
（基材５）
ポリエチレン発泡体シート（商品名：ボラーラＸＬ−Ｈ＃０３００１（８０）、積水化学工業株式会社製）にコロナ処理を施して基材５を得た。なお、基材５は連続気泡を有さず、独立気泡のみを有する多孔質シートであった。【００６３】
（基材６）
基材６として、ポリエチレンテレフタレート不織布シート（商品名：ソンタラ＃８０１０、デュポン株式会社製）を用意した。【００６４】
（基材７）
ポリウレタンフィルム（商品名：エスマーＵＲＳ−２１０、日本マタイ株式会社製）にコロナ処理を施して基材７を得た。【００６５】
［基材の評価］
上記基材１〜７について、以下のようにして厚み、密度、気泡率、破断強度、破断伸びを測定した。【００６６】
（厚み）
各基材について、ダイヤルゲージを用いて５点の厚みを測定し、測定結果の平均値を各基材の厚みとした。【００６７】
（密度）
各基材を５ｃｍ×５ｃｍに切断して、重量を測定した。測定された重量と、上記の厚みとを用いて、下記式により密度を算出した。
密度（ｇ／ｃｍ３）＝重量（ｇ）／（５×５×厚み（ｃｍ３））【００６８】
（気泡率）
下記式により各基材の気泡率を算出した。
気泡率（％）＝（１×基材材料の比重−密度）×１００【００６９】
（破断強度、破断伸び）
各基材を幅２０ｍｍ、長さ１００ｍｍに切断し、引張試験機（商品名：オートグラフＡＧ−ＩＳ、株式会社島津製作所製）にチャック間距離４０ｍｍで設置して引張り速度３００ｍｍ／ｍｉｎで引っ張り、破断した際の荷重と伸びを測定した。同様の測定を３回行い、平均値を各基材の破断強度、破断伸びとした。【００７０】
［皮膚貼付材の製造］
（実施例１）
アクリル系共重合体（イソノニルアクリレート：２−メトキシエチルアクリレート：アクリル酸＝６５部：３０部：５部からなる共重合体）１００部に、トリカプリル酸グリセリル２０部、粘着付与剤としてのロジンエステル類（商品名：ハリタックＰＣＪ、ハリマ化成株式会社製）１０部、架橋剤としての三官能性イソシアネート化合物（商品名：コロネートＨＬ、東ソー株式会社製）０．０７部をトルエン中にて配合して均一な粘着剤溶液を作製した。
次に、この粘着剤溶液を剥離紙（商品名：ＫＰ−６４シロマルＤ  マルミズ、リンテック株式会社製）の剥離処理面に、乾燥後の厚みが７０μｍとなるように塗布し、幅０．５ｍｍ、振幅５０ｍｍ、周期１４０ｍｍ、ピッチ５ｍｍの波状の溝を設けた後、１３０℃で３分間乾燥して粘着剤層を形成した。次いで、形成した粘着剤層を基材１のプラズマ処理面に転写して貼り合わせ、６０℃で７２時間放置し、実施例１の皮膚貼付材を得た。【００７１】
（実施例２〜３、比較例１〜５）
基材１にかえて基材２を使用した以外は実施例１と同様にして、実施例２の皮膚貼付材を得た。
基材１にかえて基材３を使用した以外は実施例１と同様にして、実施例３の皮膚貼付材を得た。
基材１にかえて基材４を使用した以外は実施例１と同様にして、比較例１の皮膚貼付材を得た。
基材１にかえて基材５を使用した以外は実施例１と同様にして、比較例２の皮膚貼付材を得た。
粘着剤層に溝を設けなかった以外は実施例１と同様にして、比較例３の皮膚貼付材を得た。
基材１にかえて基材６を使用した以外は実施例１と同様にして、比較例４の皮膚貼付材を得た。
基材１にかえて基材７を使用した以外は実施例１と同様にして、比較例５の皮膚貼付材を得た。【００７２】
［皮膚貼付材の評価］
各例の皮膚貼付材について、以下のようにして水分減少率を測定し、また、貼付感を評価した。【００７３】
（水分減少率）
各例の皮膚貼付材を３０ｍｍ×３０ｍｍに切断して試験サンプルを製造した。
また、コラーゲン膜を精製水に１０分間浸漬し、取り出して表面の水をふき取り、両面テープによりベーク板に貼り合せた。ベーク板に貼り合せた直後のコラーゲンの表面の水分量を測定し、初期水分率とした。
次いで、試験サンプルの粘着剤層をコラーゲン膜に貼り合わせ、２３℃で８時間放置し、その後剥離した。剥離後、コラーゲン膜の試験サンプルが貼り合わされていた部分の水分量を測定し、保存後水分量とした。
なお、水分量の測定にはＣｏｒｎｅｏｍｅｔｅｒ  ＣＭ８２５（株式会社インテグラル製）を用いた。また、コラーゲン膜とベーク板の貼り合せ、及び、コラーゲン膜と試験サンプルの貼り合せの際にはハンドローラーを用いた。
上記のようにして測定された初期水分量、及び保存後水分量を用いて、下記式（１）により水分減少率を算出した。
水分減少率（％）＝［（初期水分量−保存後水分量）／初期水分量］×１００      （１）【００７４】
（貼付感）
各例の皮膚貼付材を１０ｍｍ×５０ｍｍに切断して試験サンプルを製造した。
次いで、剥離紙をはがした試験サンプルの粘着剤層を被験者の人差し指の関節部分に貼付した。その後被験者が人差し指を曲げ、以下の基準で貼付感を評価した。
５：まったくツッパリ感を感じない
４：気にならない程度のツッパリ感を感じる
３：少し気になるが生活できる程度のツッパリ感を感じる
２：気になるが、剥がさずに耐えて生活できる程度のツッパリ感を感じる
１：剥がさなくては耐えられない程度のツッパリ感を感じる【００７５】
【表１】
2020158697.tif 000003
【００７６】
連続気泡を有さない発泡体シートを基材として使用した比較例２では、水分減少率が小さかった。したがって、比較例２の皮膚貼付材は、汗による剥がれや不快感、皮膚刺激が生じやすい。
たとえ連続気泡を有する発泡体シートを基材として使用したとしても、その一方の面の全体に粘着剤層を形成した比較例３では、水分減少率が特に小さかった。したがって、比較例３の皮膚貼付材は、汗による剥がれや不快感、皮膚刺激が特に生じやすい。
また、連続気泡を有するが気泡率が７０％未満である発泡体シートを基材として使用した比較例１では、水分減少率が十分ではなかった。したがって、比較例１の皮膚貼付材は、汗による剥がれや不快感、皮膚刺激が生じるおそれがある。
発泡体シートではなく不織布を基材として使用した比較例４では、貼付感の評価結果が悪かった。したがって、比較例４の皮膚貼付材は、皮膚の伸縮による剥がれや不快感、皮膚刺激が生じやすい。
発泡体シートではなくウレタンフィルムを基材として使用した比較例５では、水分減少率が特に小さかった。したがって、比較例５の皮膚貼付材は、汗による剥がれや不快感、皮膚刺激が特に生じやすい。
一方、実施例１〜３では、水分減少率が大きく、貼付感の評価結果も良好であった。したがって、実施例１〜３の皮膚貼付材は、汗や皮膚の伸縮による剥がれや不快感、皮膚刺激が生じにくい。【００７７】
以上、本発明の好ましい実施の形態について説明したが、本発明は、上述した実施の形態に制限されるものではなく、本発明の範囲を逸脱しない範囲において、上述した実施の形態に種々の変形及び置換を加えることができる。【００７８】
なお、本出願は、２０１９年１月２８日付で出願された日本特許出願（特願２０１９−０１２１９５）に基づくものであり、その内容は本出願の中に参照として援用される。
【符号の説明】
【００７９】
１、１１、２１  皮膚貼付材
２、１２、２２  基材
３、１３、２３  粘着剤層（第１の粘着剤層）
１４  他の粘着剤層（第２の粘着剤層）
１５、２５  皮膚
１６、２６  ウェアラブルデバイス
【図１】
2020158697.tif 000004
【図２】
2020158697.tif 000005
【図３】
2020158697.tif 000006
【図４】
2020158697.tif 000007
【図５】
2020158697.tif 000008
【図６】
2020158697.tif 000009
【図７】
2020158697.tif 000010
【国際調査報告】
2020158697.tif 000011
2020158697.tif 000012
2020158697.tif 000013
2020158697.tif 000014